전기 화학 적 측정 을 위해 a - FeOOH 분말 을 키친 블랙 ( ketchen black ) 및 PVDF ( polyvinylidene fluoride ) 와 70 : 20 : 10 중량 비 로 혼합 하 였 다 . 상기 혼합물 을 NVP ( N - Vinylpyrrolidone ) 에 첨가 하 여 슬러리 로 제조 한 다음 , 1 cm 2 내지 1 cm 2 두께 의 Ni 폼 ( foam ) 위 에 코팅 하 고 진공 오븐 에서 90 ℃ 에서 밤새 건조 시켰 다 . 비교 를 위해 , 깨끗 한 Ni 폼 과 상업 용 IrO 2 전극 에 대해서 도 확인 하 였으며 , 각 전극 의 전기 화학 적 특성 은 WBCS - 3000 ( Xeno Co . ) 등 으로 확인 하 였 다 . OER 측정 은 1 M KOH 용액 내 가역 수소 전극 ( reversible hydrogen electrode , RHE ) 스케일 에서 양 의 전위 에서 음 의 전위 까지 1 mV / s 의 주사 속도 로 실온 에서 수행 하 였 다 .